(57)【要約】【課題】  水性インクの吸収性に優れ、且つインクドットの形状がシャープで、インクの発色性に優れ、安定した高品位な印字画像を与え、耐水性、耐湿性、透明性、更に搬送性及び耐ブロッキング性に優れたインク受容層を有するインクジェット用記録シートの提供。【解決手段】  基材シートの少なくとも片面に、少なくとも１層のインク受容層を設けてなるインクジェット用記録シートにおいて、インク受容層が、有機ポリイソシアネートと、高分子量親水性ポリオール及び／又はポリアミンと、分子内に少なくとも１個の活性水素含有基を有するポリシロキサンとを反応させて得られる親水性ポリウレタン樹脂と、微粒子アルミナとからなる組成物を用いて形成されていることを特徴とするインクジェット用記録シート。【選択図】  なし【特許請求の範囲】
【請求項１】
基材シートの少なくとも片面に、少なくとも１層のインク受容層を設けてなるインクジェット用記録シートにおいて、インク受容層が、有機ポリイソシアネートと、高分子量親水性ポリオール及び／又はポリアミンと、分子内に少なくとも１個の活性水素含有基を有するポリシロキサンとを反応させて得られる親水性ポリウレタン樹脂と、微粒子アルミナとからなる組成物を用いて形成されていることを特徴とするインクジェット用記録シート。
【請求項２】
微粒子アルミナの含有量が、組成物中において５〜９５質量％を占める量である請求項１に記載のインクジェット用記録シート。
【請求項３】
微粒子アルミナが、親水性ポリウレタン樹脂を合成する際に、高分子量親水性ポリオール及び／又はポリアミンに添加されている請求項１に記載のインクジェット用記録シート。
【請求項４】
微粒子アルミナが、平均粒径が１〜３００ｎｍの微粒子アルミナである請求項１に記載のインクジェット用記録シート。
【請求項５】
親水性ポリウレタン樹脂中の親水性セグメント及びポリシロキサンセグメントの含有量が、それぞれ３０〜８０質量％及び０．１〜１０質量％である請求項１に記載のインクジェット用記録シート。
【請求項６】
基材シートの少なくとも片面に、少なくとも１層のインク受容層を設けてインクジェット用記録シートを製造する方法において、インク受容層を、有機ポリイソシアネートと、高分子量親水性ポリオール及び／又はポリアミンと、分子内に少なくとも１個の活性水素含有基を有するポリシロキサンとを反応させて得られる親水性ポリウレタン樹脂と、微粒子アルミナとからなる組成物を含む塗料を基材シートの少なくとも片面に塗布及び乾燥させて形成することを特徴とするインクジェット用記録シートの製造方法。
【請求項７】
微粒子アルミナが、親水性ポリウレタン樹脂を合成する際に、高分子量親水性ポリオール及び／又はポリアミンに添加されている請求項６に記載のインクジェット用記録シートの製造方法。
【請求項８】
微粒子アルミナの含有量が、組成物中において５〜９５質量％を占める量である請求項６に記載のインクジェット用記録シートの製造方法。
【請求項９】
微粒子アルミナが、平均粒径が１〜３００ｎｍの微粒子アルミナである請求項６に記載のインクジェット用記録シートの製造方法。
【請求項１０】
親水性ポリウレタン樹脂中の親水性セグメント及びポリシロキサンセグメントの含有量が、それぞれ３０〜８０質量％及び０．１〜１０質量％である請求項６に記載のインクジェット用記録シートの製造方法。
【発明の詳細な説明】
【技術分野】
【０００１】
本発明はインクジェット用記録シート（以下単に「記録シート」という）及びその製造方法に関し、更に詳しくは、印字画像に優れた耐水性及び耐湿性を付与し、且つインクの吸収性及びインクの発色性に優れ、安定した高品位な印字画像の記録が可能で、更に透明性及び耐ブロッキング性に優れるインク受容層を有し、搬送性にも優れた記録シート及びその製造方法に関する。
【背景技術】
【０００２】
インクジェット記録方式は、種々の作動原理、例えば、静電吸引方式や圧電素子を用いてインクに機械的振動又は変位を与える方式、インクを加熱して発泡させ、その圧力を利用する方式等によりインクの微小液滴を飛翔させて紙等の記録シートに付着させて画像や文字等の記録を行うものであり、高速印字が可能で、且つ印字時に騒音の発生が少なく、高品位印字や多色印字の行える記録方式として種々の用途に急速に普及している。
【０００３】
このようなインクジェット用記録に用いられる記録シートとしては、該記録シート上に付着したインクが滲みや流れを発生し、印字品位を損ねることがないように、インクの吸収を速やかにし、明瞭なインクドットが形成されるように、紙等の支持体に種々の顔料と樹脂とを主成分とするインク受容層を設けたもの或いは紙自身に多孔質の顔料を抄き込んだ記録シートが提案されている。
【０００４】
例えば、特許文献１には、顔料として無機顔料と有機顔料とを併用し、水溶性高分子からなるインク受容層を設けることが記載され、又、特許文献２には、微粉末アルミナとシラノール基を有するポリビニルアルコール共重合体よりなるインク受容層を設けることが記載されている。
【０００５】
しかし、記録の高速化、高精細化或いはフルカラー化等のインクジェット記録装置の性能の向上や用途の拡大に伴い、記録シートにも次のような高度な特性を併せ持つことが要求されるようになった。
（１）インクの吸収が速く、且つインク吸収容量が大きいこと、
（２）インクの発色性が高いこと、
（３）インク受容層の表面強度が高いこと、
（４）支持体が耐水性を有し、インクにより支持体に凹凸やカールを生じないこと、
（５）インク受容層に印字された画像は、耐水性及び耐オゾン性等の画像保存性が良いこと、
（６）インク受容層が経時変化しないものであること、等。
【０００６】
従来、これらの要求を満たすために記録シートに設けるインク受容層の成分として、インク吸収性に優れた多孔質顔料や水溶性高分子を使用したり、インク受容層の耐水性向上のためにラテックスを使用したり、更には支持体自体として耐水性を有する合成紙やプラスチックフィルム等を用いることが提案並びに検討されてきた。
【０００７】
しかしながら、支持体に紙を用いたり、水溶性高分子のみを用いて形成されたインク受容層を有する記録シートは、そこに形成された画像の耐水性が悪く、印字部分が滲み、画像の鮮明性に劣る。又、インク受容層に多孔質顔料を分散させた記録シートは、多孔質顔料は通常つや消し剤（マット剤）として使用されるように、一般的にインク受容層の透明性を低下させるものであり、たとえ５質量％以下の少ない分散量であってもその透明性は著しく低下する。一方、支持体に合成紙やプラスチックフィルムを用いたり、インク受容層の樹脂にラテックスを使用したものについては、インク受容層と支持体との接着性やインク受容層におけるインクの吸収性及びインクの乾燥性に問題がある。
【０００８】
【特許文献１】特開昭５７−８２０８５号公報
【特許文献２】特開昭６２−２６８６８２号公報
【発明の開示】
【発明が解決しようとする課題】
【０００９】
本発明は、特に水性インクの吸収性に優れ、且つインクドットの形状がシャープで、インクの発色性に優れ、安定した高品位な印字画像を与え、更に透明性、耐ブロッキング性、耐水性及び耐湿性に優れるインク受容層を有し、搬送性にも優れる記録シートの提供を目的とする。
【課題を解決するための手段】
【００１０】
上記目的は以下の本発明によって達成される。即ち、本発明は、基材シートの少なくとも片面に、少なくとも１層のインク受容層を設けてなる記録シートにおいて、インク受容層が、有機ポリイソシアネートと、高分子量親水性ポリオール及び／又はポリアミン（以下「親水性成分」という）と、分子内に少なくとも１個の活性水素含有基を有するポリシロキサンとを反応させて得られる親水性ポリウレタン樹脂と微粒子アルミナとからなる組成物（以下「本発明の組成物」という）を用いて形成されていることを特徴とする記録シートを提供する。
【００１１】
又、本発明は、基材シートの少なくとも片面に、少なくとも１層のインク受容層を設けて記録シートを製造する方法において、インク受容層を、本発明の組成物を含む塗料を基材シートの少なくとも片面に塗布及び乾燥させて形成することを特徴とする記録シートの製造方法を提供する。
【発明の効果】
【００１２】
以上の本発明によれば、本発明の組成物を用いてインク受容層を形成することより、インクの吸収性、乾燥性、発色性に優れ、安定した高品位の印字画像の記録が可能で、更には印字画像の透明性、耐ブロッキング性、耐水性に優れたインク受容層を有する記録シートが提供される。
【発明を実施するための最良の形態】
【００１３】
次に発明を実施するための最良の形態を挙げて本発明を更に詳しく説明する。
本発明の記録シートは、インク受容層が、樹脂成分としての親水性ポリウレタン樹脂と微粒子アルミナとから構成されている。本発明で用いる親水性ポリウレタン樹脂は、有機ポリイソシアネートと、親水性成分と、分子内に少なくとも１個の活性水素含有基を有するポリシロキサンとを、必要に応じて鎖延長剤の存在下に反応させて得られる親水性ポリウレタン樹脂である。
【００１４】
本発明において微粒子アルミナは、前記親水性ポリウレタン樹脂を合成する際、前記親水性成分に予め微粒子アルミナを添加しておいて親水性ポリウレタン樹脂を合成することで、生成する親水性ポリウレタン樹脂中に含有（分散）させられ、上記微粒子アルミナは、上記の親水性ポリウレタン樹脂の溶液に、分散剤を使用しないにも拘らず、安定に分散している。この本発明の組成物を用いて本発明の記録シートのインク受容層が形成される。尚、本発明においてはポリウレタン樹脂とは、ポリウレタン樹脂、ポリウレア樹脂及びポリウレタン−ポリウレア樹脂を総称するものである。
【００１５】
本発明において、親水性成分と微粒子アルミナとの混合物としては、親水性成分に微粒子アルミナを機械的に混合及び分散させたものも使用できるが、上記親水性成分とアルミナゾルとの混合物からアルミナゾルの分散媒体を除去して得られたものを使用することが好ましい。上記親水性成分をそれらの可溶性有機溶剤の溶液として使用する場合には、上記可溶性有機溶剤もアルミナゾルの分散媒体とともに混合物から除去する。本発明におけるアルミナゾルとは、微粒子アルミナが、通常、その分散媒体である水及び／又はアルコール等に安定に分散したものである。分散媒体としては、ケトン、エステル、その他の有機溶剤も使用される。このアルミナゾル中の微粒子アルミナの平均粒径は、通常１μｍ以下であり、特に１〜３００ｍμｍ（ｎｍ）のものが好ましい。
【００１６】
従来、記録シートのインク受容層を形成する場合には、樹脂の溶液や分散液等を使用する方法が一般的である。微粒子アルミナをポリウレタン樹脂の溶液に分散させる方法として、下記の方法が挙げられる。例えば、微粒子アルミナをポリウレタン樹脂に通常の分散混合機を用いて混合分散させ、これを溶剤に溶解して使用する方法（１）、微粒子アルミナ或いはアルミナゾルをポリウレタン樹脂溶液に添加及び分散させる方法（２）が考えられる。
【００１７】
しかし、上記方法（１）は、分散剤を用いても安定な微粒子アルミナの分散液が得られず、経済的にも不利である。又、上記方法（２）は、一般的な方法ではあるが、この方法でも分散剤を用いても微粒子アルミナを安定に分散させることはできない。又、上記（２）の方法において微粒子アルミナとしてアルミナゾルを用いても微粒子アルミナの分散安定性は低く、時間とともにポリウレタン樹脂溶液と微粒子アルミナの両者は容易に分離してしまう。この理由は、ポリウレタン樹脂とアルミナゾルとの相溶性（親和性）や、両者のｐＨの変化に対する安定性或いはポリウレタン樹脂と微粒子アルミナの表面の性質が異なること等によるものである。
【００１８】
他の方法として、ポリウレタン樹脂の合成反応時にアルミナゾルを合成系に添加する方法も考えられるが、アルミナゾルの分散媒体である水やアルコールはポリウレタン樹脂の原料であるポリイソシアネートと反応することから、この方法ではアルミナゾルは使用できないのは勿論、他の溶剤系のアルミナゾルを用いても微粒子アルミナの分散安定性に優れたポリウレタン樹脂溶液は得られない。
【００１９】
しかし、本発明で使用する後述の親水性成分は、その親水性によりアルミナゾルとの相溶性（親和性）が極めて高く、任意の割合でアルミナゾルと安定に混合することができる。そして、この混合物からアルミナゾルの分散媒体を任意の方法で除去することにより、極めて安定に微粒子アルミナが分散した親水性成分（以下では「微粒子アルミナ分散親水性成分」という）が得られ、しかも、親水性成分中の微粒子アルミナの分散量が増大しても、該親水性成分の粘度上昇は少なく、且つ該微粒子アルミナ分散親水性成分と他のポリウレタン原料を溶剤中で反応させることによって、親水性ポリウレタン樹脂溶液中に微粒子アルミナが、分散剤を使用しなくても、安定に分散した分散液が得られる。無溶剤でポリウレタン樹脂を合成した場合には、得られたポリウレタン樹脂をその可溶性有機溶剤に溶解することで、上記と同じ安定な分散液が得られる。これらの分散液は、いずれも極めて透明であり、これらから形成されるフィルム（被膜）も透明である。
【００２０】
親水性成分或いはその溶液とアルミナゾルとの混合物からのアルミナゾルの分散媒体や有機溶剤の除去は、一般的に減圧下で容易に行うことができる。この場合、分散媒体の留去を、減圧下及び低温で行うことが好ましく、７０℃以下の温度で分散媒体を留去することが特に好ましい。これ以上の高温で分散媒体の留去を行うとアルミナゾル中の微粒子アルミナの凝集が起こることがあり、微粒子アルミナの分散安定性が低下するとともに、透明性の低い微粒子アルミナ分散親水性成分が生成することがある。親水性成分とアルミナゾルとの混合割合は、微粒子アルミナが、最終的に得られる親水性ポリウレタン樹脂と微粒子アルミナとからなる組成物において５〜９５質量％を占める量が好ましく、更に好ましくは１０〜９０質量％を占める量である。
【００２１】
本発明においてインク受容層を構成する樹脂として使用する親水性ポリウレタン樹脂は、親水性成分を構成単位とする親水性セグメントと、ポリシロキサンを構成単位とするポリシロキサンセグメントとを有している。これらのセグメントは、親水性ポリウレタン樹脂の合成時に、鎖延長剤を使用しない場合は、それぞれランダムにウレタン結合、ウレア結合又はウレタン−ウレア結合で結合されている。親水性ポリウレタン樹脂の合成時に、鎖延長剤を使用する場合には、これらの結合とともに、これらの結合の間に鎖延長剤の残基である短鎖が存在する。
【００２２】
本来、疎水性（撥水性）であるポリシロキサンセグメントをポリウレタン樹脂の構造中に導入することは、該ポリウレタン樹脂を含むインク受容層においては吸水性及び親水性に対して良好な結果を期待できないはずである。しかし、ポリシロキサンセグメント含有量の少ないポリウレタン樹脂から形成される被膜表面は、乾燥状態では完全にポリシロキサンセグメントで覆われるが、該被膜を水中に浸漬した場合にはポリシロキサンセグメントが上記樹脂被膜中に埋没してしまう現象、つまり環境応答性があることが知られている（高分子論文集、第４８巻［第４号］、２２７頁（１９９１）他）。
【００２３】
親水性セグメントとポリシロキサンセグメント等を有する親水性ポリウレタン樹脂を使用する本発明は、上記の現象を利用したものである。即ち、上記親水性ポリウレタン樹脂中におけるポリシロキサンセグメント含有量を適度にコントロールすることにより、該ポリウレタン樹脂を含むインク受容層に水性インクにより印字する際には、前記の環境応答性によりその表面は親水性を示し、良好なインク吸収性を示し、一方、乾燥時又は乾燥後のインク受容層の表面は、ポリシロキサンセグメントで覆われて、優れた耐水性、耐ブロッキング性、滑性等がインク受容層に発現する。これらの効果については、本発明者らはすでに特願平１０−２３５５４５号、特願平１０−２４０８１１号及び特願平１０−１７０２９６号等の特許出願で明らかにした。
【００２４】
次に本発明で使用する親水性ポリウレタン樹脂の原料について説明する。
本発明において上記の親水性ポリウレタン樹脂中にポリシロキサンセグメントを導入するために使用するポリシロキサンは、分子中に１個又は２個以上の活性水素含有基として、例えば、アミノ基、エポキシ基、水酸基、メルカプト基、カルボキシル基等の反応性基を有するポリシロキサンである。活性水素含有基を有するポリシロキサンの好ましい例としては、例えば、下記の如き化合物が挙げられる。
【００２５】
（１）アミノ変性ポリシロキサン
2005231290.tif 000002
2005231290.tif 000003
2005231290.tif 000004
2005231290.tif 000005
【００２６】
（２）エポキシ変性ポリシロキサン（これらはエポキシ基を開環させて使用する）
2005231290.tif 000006
2005231290.tif 000007
2005231290.tif 000008
【００２７】
（３）アルコール変性ポリシロキサン
2005231290.tif 000009
2005231290.tif 000010
2005231290.tif 000011
2005231290.tif 000012
2005231290.tif 000013
2005231290.tif 000014
2005231290.tif 000015
【００２８】
（４）メルカプト変性ポリシロキサン
2005231290.tif 000016
2005231290.tif 000017
【００２９】
（５）カルボキシル変性ポリシロキサン
2005231290.tif 000018
2005231290.tif 000019
2005231290.tif 000020
【００３０】
以上列記した活性水素含有基を有するポリシロキサンは、本発明において使用する好ましい化合物の例示であって、本発明はこれらの例示の化合物に限定されるものではない。従って、これらの例示の化合物のみならず、その他現在市販されており、市場から容易に入手し得る化合物は、いずれも本発明において使用することができる。
【００３１】
本発明で使用する有機ポリイソシアネートとしては、ポリウレタン樹脂の合成に従来から使用されているものがいずれも使用でき、特に制限されない。好ましいものとして、例えば、４，４′−ジフェニルメタンジイソシアネート（ＭＤＩ）、水添ＭＤＩ、イソホロンジイソシアネート、１，３−キシリレンジイソシアネート、１，４−キシリレンジイソシアネート、２，４−トリレンジイソシアネート、２，６−トリレンジイソシアネート、１，５−ナフタレンジイソシアネート、ｍ−フェニレンジイソシアネート、ｐ−フェニレンジイソシアネート等、或いはこれらの有機ポリイソシアネートと低分子量のポリオールやポリアミンを末端イソシアネートとなる様に反応させて得られるポリウレタンプレポリマー等も使用することができる。
【００３２】
本発明で使用する親水性成分としては、水酸基、アミノ基、カルボキシル基等を分子中に有する重量平均分子量が４００〜８，０００の範囲のものが好ましい。
末端が水酸基で、親水性を有するポリオールとしては、例えば、ポリエチレングリコール、ポリエチレングリコール／ポリテトラメチレングリコール共重合ポリオール、ポリエチレングリコール／ポリプロピレングリコール共重合ポリオール、ポリエチレングリコールアジペートポリオール、ポリエチレングリコールサクシネートポリオール、ポリエチレングリコール／ポリ−ε−カプロラクトン共重合ポリオール、ポリエチレングリコール／ポリバレロラクトン共重合ポリオール等が挙げられる。特に好ましいのは、ポリエチレングリコールである。
【００３３】
末端がアミノ基で、親水性を有するポリアミンとしては、例えば、ポリエチレンオキサイドジアミン、ポリエチレンオキサイドプロピレンオキサイドジアミン、ポリエチレンオキサイドトリアミン、ポリエチレンオキサイドプロピレンオキサイドトリアミン等が挙げられる。その他、カルボキシル基やビニル基を有したエチレンオキサイド付加物等が挙げられる。
【００３４】
本発明においては、親水性ポリウレタン樹脂に耐水性を付与するため、上記の親水性成分とともに、親水性鎖を有しない他のポリオール、ポリアミン、ポリカルボン酸等を併用することも可能である。
【００３５】
本発明において必要により使用される鎖延長剤としては、例えば、低分子量ジオールやジアミン等の従来公知の鎖延長剤がいずれも使用でき、特に限定されない。例えば、エチレングリコール、１，３−プロパンジオール、１，４−ブタンジオール、１，５−ペンタンジオール、エチレンジアミン、ヘキサメチレンジアミン等が挙げられる。
【００３６】
本発明で使用する組成物は、上述の親水性成分とアルミナゾルとの混合物から、アルミナゾルの分散媒体を除去して得られるもの、即ち、微粒子アルミナ分散親水性成分と、前記ポリシロキサンと、前記有機ポリイソシアネートとを、必要により鎖延長剤の存在下、従来公知のポリウレタン樹脂の製造方法に準じて反応させることによって得ることができる。該反応は、有機溶剤中で行ってもよいし、無溶剤で行ってもよい。有機溶剤中で行う場合には、得られる本発明の組成物は、親水性ポリウレタン樹脂溶液に微粒子アルミナが安定に分散した状態である。無溶剤で反応を行う場合には、得られた本発明の組成物は、固体状であり、該固体状の組成物を、該組成物を構成している親水性ポリウレタン樹脂の可溶性有機溶剤に溶解して使用する。該可溶性有機溶剤は特に限定されず、ジメチルホルムアミドやメチルエチルケトン等が好ましいものとして挙げられる。又、親水性ポリウレタン樹脂の合成に使用される溶剤も同様に使用できる。本発明の組成物の溶液は、いずれも親水性ポリウレタン樹脂溶液に微粒子アルミナが安定に分散している分散液である。
【００３７】
本発明で使用する組成物を構成している親水性ポリウレタン樹脂の分子量は特に限定されず、ＧＰＣで測定し、標準ポリスチレン換算の重量平均分子量が３，０００〜８００，０００の範囲が好ましく、更に好ましくは５，０００〜５００，０００の範囲である。
【００３８】
本発明で使用する組成物において、微粒子アルミナの含有量は、該組成物中において５〜９５質量％を占める量が好ましく、更に好ましくは１０〜９０質量％を占める量である。微粒子アルミナの含有量が５質量％未満では、本発明の目的である耐ブロッキング性や滑性といったインク受容層の優れた表面特性の発現が不十分となり、一方、９５質量％を超えるとインク受容層の強度やインク受容層の基材シートに対する接着性等に劣るようになるので好ましくない。驚くべきことに、微粒子アルミナの含有量が７５〜９５質量％の場合には、本発明の組成物を用いた塗料を基材シートにコーティングすることにより、数ｍμｍ（ｎｍ）サイズの微多孔質で、しかも透明性にも優れたインク受容層が形成される。
【００３９】
本発明における親水性ポリウレタン樹脂中のポリシロキサンセグメントは、該樹脂の主鎖中或いは側鎖中でも、又は両方に含有されていてもよい。親水性ポリウレタン樹脂中のポリシロキサンセグメントの含有量は、０．１〜１０質量％が好ましく、更に好ましくは２〜１０質量％である。ポリシロキサンセグメントの含有量が０．１質量％未満では、耐水性、耐ブロッキング性及び滑性といったインク受容層の優れた表面特性の発現が不十分となり、一方、１０質量％を超えるとポリシロキサンセグメントによる撥水性が強くなり、インク受容層に高品位の画像が形成されなくなるとともに、本発明が利用する環境応答性に乏しくなり、インク受容層の吸水性、防曇性及び透明性に劣るようになり好ましくない。
【００４０】
又、本発明における親水性ポリウレタン樹脂中の親水性セグメントの含有量は、３０〜８０質量％が好ましく、更に好ましくは５０〜７５質量％である。親水性セグメントの含有量が３０質量％未満では、形成されるインク受容層の吸水性及び防曇性に劣るようになり、一方、８０質量％を超えると、形成されるインク受容層の耐水性及び耐ブロッキング性に劣るようになり好ましくない。
【００４１】
本発明の記録シートの基材シートとしては、例えば、紙、プラスチックフィルム、ガラス、布、木材、金属等が用いられるが、特に限定されない。紙としては、例えば、上質紙、中質紙、コート紙、キャストコート紙等が挙げられる。プラスチックフィルムとしては、例えば、ポリエステル、セルローストリアセテート、ポリカーボネート、ポリ塩化ビニル、ポリプロピレン、ポリアミド、ポリスチレン、ポリエチレン、ポリメチルメタアクリレート等の厚さ５０乃至２５０μｍのシート等が挙げられる。又、基材シートには、必要に応じてインク受容層に対する接着性を付与するプライマー層や非受容層側である基材シートの裏面に記録シートカール防止層や摩擦係数を改良する滑性層を設けることもできる。
【００４２】
本発明においては、インク受容層を形成するために、前記の本発明の組成物が使用される。インク受容層を構成する樹脂成分としては、前記の組成物中の親水性ポリウレタン樹脂単独でもよいが、印字に使用するインクジェット記録用インクの組成により、インク受容層に親水性及び／又は吸水性を更に付与するか、或いは調整するために、前記組成物に公知の水溶性高分子を組み合わせて使用してもよい。これらの水溶性高分子としては、例えば、ポリビニルアルコール、変性ポリビニルアルコール、ヒドロキシエチルセルロース、ＣＭＣ、セルロース誘導体、ポリビニルピロリドン、ポリアクリル酸、ポリアクリル酸系共重合体、澱粉、カチオン澱粉、ゼラチン、カゼイン等が挙げられる。
【００４３】
又、本発明の記録シートのインク受容層や印字画像に耐水性や耐久性を更に付与するために、前記の本発明の組成物に、疎水性の高分子を組み合わせて使用してもよい。これらの疎水性高分子としては、例えば、ポリエステル樹脂、ポリ塩化ビニル樹脂、ポリスチレン樹脂、ポリメチルメタクリレート樹脂、ポリカーボネート樹脂、ポリウレタン樹脂、塩化ビニル−酢酸ビニル共重合樹脂、アクリロニトリル−スチレン共重合樹脂、ポリビニルブチラール樹脂、ポリアミド樹脂、エポキシ樹脂、尿素樹脂、メラミン樹脂等の如く、インク受容層の形成に一般に使用されている合成樹脂が挙げられる。
【００４４】
又、本発明の記録シートのインク受容層のインクの吸収性、定着性、発色性、更には耐ブロッキング性及び耐水性を向上させる目的で、本発明の脂組成物に、無機及び有機の顔料や樹脂粒子等を含有させることができる。使用される顔料や樹脂粒子としては、例えば、カオリン、デラミカオリン、水酸化アルミニウム、アルミナ、珪藻土、炭酸カルシウム、タルク、酸化チタン、硫酸カルシウム、硫酸バリウム、酸化亜鉛、シリカ、珪酸カルシウム、珪酸マグネシウム、コロイダルシリカ、ゼオライト、ベンナイト、セリサイト、リトポン等の鉱物質顔料や多孔質顔料、ポリスチレン樹脂、尿素樹脂、アクリル樹脂、メラミン樹脂、ベンゾグアナミン樹脂、ポリウレタン樹脂、その他有機顔料等の微粒子、多孔質微粒子及び中空粒子等の公知の顔料や樹脂粒子の中からインク受容層の品質設計に応じて１種又は２種以上が適宜使用される。この場合、これらの顔料や樹脂粒子の使用量は、インク受容層の形成に使用する本発明の組成物の全固形分の０〜９５質量％、好ましくは１０〜９０質量％の範囲である。
【００４５】
更に、必要に応じて、本発明の組成物に上記以外に増粘剤、離型剤、浸透剤、湿潤剤、熱ゲル化剤、サイズ剤、消泡剤、抑泡剤、発泡剤、着色剤、蛍光増白剤、紫外線吸収剤、酸化防止剤、クエンチャー剤、防腐剤、帯電防止剤、架橋剤、分散剤、滑剤、可塑剤、ｐＨ調整剤、流動性改良剤、固化促進剤、耐水化剤等の各種助剤を適宜配合することも可能である。
【００４６】
本発明の記録シートのインク受容層を形成するために使用する本発明の組成物として、溶剤中で合成した本発明の組成物の溶液をそのまま使用することが好ましく、無溶剤で本発明の組成物を製造した場合には、該組成物を適当な溶剤に溶解して使用することができる。これらの溶液に必要に応じて溶剤可溶性又は不溶性の添加剤を添加してもよい。上記溶液は、通常、固形分が５〜１５質量％程度の塗料として調製される。
【００４７】
上記塗料を、グラビアコート、ダイレクト又はリバースロールコート、ワイヤーバーコート、エアナイフコート、カーテンコート、ブレードコート、ロッドコート、ダイコート等で基材シートの少なくとも片面に塗布及び乾燥してインク受容層を形成する。更に、乾燥後のインク受容層を、マシンカレンダー、スーパーカレンダー、ソフトカレンダー等のカレンダーを用いて表面仕上げを行い、本発明の記録シートが得られる。
【００４８】
形成されるインク受容層の厚みは、上記塗料の乾燥時塗布量で５〜１００ｇ／ｍ2程度となる厚みが好ましく、更に好ましくは１０〜５０ｇ／ｍ2程度である。インク受容層の厚みが５ｇ／ｍ2未満では、インク受容層によるインクの吸収が不十分となり、厚みが１００ｇ／ｍ2を超えると、得られる効果は飽和となり不経済であり、そのうえインク受容層の折れ割れや記録シートのカール等の発生が起こりやすくなる。
【実施例】
【００４９】
次に参考例、実施例及び比較例を挙げて本発明を更に具体的に説明する。尚、文中の「部」又は「％」は、特に断りのない限り質量基準である。
【００５０】
参考例１
ポリエチレングリコール（分子量１，０００）７００部とアルミナ水ゾル（アルミナの平均粒径１５０〜１６０ｎｍ、固形分４０％）７５０部とを充分に混合し、得られた混合物を攪拌しながら７０℃で減圧脱水を行った。理論量の水が留去された後、温度を１２０℃に上げ、１３３．３Ｐａ以下の減圧下で更に残存水分を除去し、アルミナ含有量が３０％の白色固体状ポリオール（Ａ）を得た。このポリオール（Ａ）は、水酸基価７６ｍｇＫＯＨ／ｇ、水分率０．１５％、８０℃では透明で、粘度は３８０ｄＰａ・ｓであった。
【００５１】
参考例２
ポリエチレングリコール（分子量５９０）１００部とアルミナ水ゾル（アルミナの平均粒径１０〜２０ｎｍ、固形分２０％）５００部とを充分に混合し、得られた混合物を攪拌しながら７０℃で減圧脱水を行った。理論量の水が留去された後、温度を１２０℃に上げ、１３３．３Ｐａ以下の減圧下で更に残存水分を除去し、アルミナ含有量が５０％の白色固体状ポリオール（Ｂ）を得た。このポリオール（Ｂ）は、水酸基価９５ｍｇＫＯＨ／ｇ、水分率０．１２％、９０℃で軟化するものであった。
【００５２】
参考例３
ポリエチレンオキサイドジアミン（テキサコケミカル社製ジェファーミンＥＤ；分子量６００）１００部とアルミナ水ゾル（アルミナの平均粒径１５０〜１６０ｎｍ、固形分４０％）２，２５０部とを充分に混合し、得られた混合物を攪拌しながら７０℃で減圧脱水を行った。理論量の水が留去された後、温度を１２０℃に上げ、１３３．３Ｐａ以下の減圧下で更に残存水分を除去し、アルミナ含有量が９０％の白色固体状ポリアミン（Ｃ）を得た。このポリアミンは、アミン当量３０ｇ／ｍｏｌ、水分率０．２０％、１１０℃で軟化するものであった。
【００５３】
参考例４
（本発明の組成物の製造）
2005231290.tif 000021
上記構造のポリジメチルシロキサンポリオール（分子量３，２００）５部と、参考例１のポリオール（Ａ）１５０部と、エチレングリコール５部とを、２００部のメチルエチルケトンと２００部のジメチルホルムアミドとの混合溶剤中に溶解し、６０℃でよく攪拌しながら、４８部の水添ＭＤＩを１００部のメチルエチルケトンに溶解した溶液を徐々に滴下した。滴下終了後、８０℃で８時間反応させた後、ジメチルホルムアミド３３０部を加えて本発明の組成物の溶液（塗料）を得た。
【００５４】
上記組成物の溶液は、固形分が２０％で、３０ｄＰａ・ｓ（２５℃）の粘度を有し、上記組成物を構成している親水性ポリウレタン樹脂のＧＰＣで測定し、標準ポリスチレン換算の重量平均分子量（以下の例においても同様）は４２，０００であり、上記樹脂中のポリシロキサンセグメントの含有量は２．１％、親水性セグメントの含有量は５０．５％であり、該組成物（固形分）中のアルミナの含有量は２１．６％であった。上記組成物の溶液から形成したフィルムは、透明で、破断強度は２５．５Ｍｐａ、破断伸度は３０％、且つ軟化点は１６５℃であった。
【００５５】
参考例５
（本発明の組成物の製造）
2005231290.tif 000022
上記構造のポリジメチルシロキサンジアミン（分子量３，８８０）５部と参考例２のポリオール（Ｂ）１２０部と、ポリエチレンオキサイドジアミン（分子量２，０００）２５部とを、１００部のメチルエチルケトンと２００部のジメチルホルムアミドとの混合溶剤中に溶解し、６０℃でよく攪拌しながら、３０部の水添ＭＤＩを１００部のメチルエチルケトンに溶解した溶液を徐々に滴下した。滴下終了後、８０℃で８時間反応させた後、ジメチルホルムアミド３２０部を加えて本発明の組成物の溶液（塗料）を得た。
【００５６】
上記組成物の溶液は、固形分が２０％で、８０ｄＰａ・ｓ（２５℃）の粘度を有していた。上記組成物を構成している親水性ポリウレタン−ポリウレア樹脂の重量平均分子量は５１，０００であり、上記樹脂中の親水性セグメントの含有量は４７．２％、ポリシロキサンセグメントの含有量は２．５％であり、上記組成物（固形分）中のアルミナの含有量は３３．３％であった。上記組成物の溶液から形成したフィルムは、透明で、破断強度は１８．５Ｍｐａ、破断伸度は２０％、且つ軟化点は１７０℃であった。
【００５７】
参考例６
（本発明の組成物の製造）
反応溶器中で参考例５のポリジメチルシロキサンジアミン（分子量３，８８０）５部と参考例３のポリアミン（Ｃ）１４５部とをジメチルホルムアミド２５０部に溶解し、液温を０〜−５℃に保持して充分に攪拌しながら６部の水添ＭＤＩを１００部のジメチルホルムアミドに溶解した溶液を徐々に滴下して反応させた。滴下終了後、次第に液温を上昇させ、５０℃に達したところで更に５時間反応させた後、ジメチルホルムアミド２７５部を加えて本発明の組成物の溶液（塗料）を得た。
【００５８】
上記組成物の溶液は、固形分が２０％で、１５０ｄＰａ・ｓ（２５℃）の粘度を有し、上記組成物を構成している親水性ポリウレア樹脂の重量平均分子量は４１，０００であり、上記樹脂中の親水性セグメントの含有量は９．３％、ポリシロキサンセグメントの含有量は２．８％であり、上記組成物（固形分）中のアルミナの含有量は８３．６％であった。又、上記組成物の溶液から形成したフィルムは、やや半透明で多孔質であり、破断強度は５．２Ｍｐａ、破断伸度は５％、且つ軟化点は２１０℃であった。
【００５９】
参考例７
ポリジメチルシロキサンポリオールを使用せず、又、参考例１のポリオール（Ａ）のアルミナを除いたポリオールを使用する他は参考例４と同じ材料と処方によりポリウレタン樹脂の溶液（塗料）を得た。この樹脂溶液は、固形分が２０％で、５０ｄＰａ・ｓ（２５℃）の粘度を有し、上記ポリウレタン樹脂の重量平均分子量は６８，０００であった。上記樹脂溶液から形成したフィルムは、破断強度３５．０Ｍｐａ、破断伸度４５０％、軟化点は１０３℃であった。
【００６０】
参考例８
ポリジメチルシロキサンジアミンを使用せず、又、参考例２のポリオール（Ｂ）のアルミナを除いたポリオールを使用する他は参考例５と同じ材料と処方によりポリウレタン−ポリウレア樹脂の溶液（塗料）を得た。この樹脂溶液は固形分２０％で、４０ｄＰａ・ｓ（２５℃）の粘度を有し、上記ポリウレタン−ポリウレア樹脂の重量平均分子量は５５，０００であった。上記樹脂溶液から形成したフィルムは、破断強度２５．３ＭＰａ、破断伸度４００％、軟化点は９５℃であった。
【００６１】
参考例９
ポリジメチルシロキサンジアミンを使用せず、又、参考例３のポリアミン（Ｃ）のアルミナを除いたポリアミンを使用する他は参考例６と同じ材料と処方によりポリウレア樹脂の溶液（塗料）を得た。この樹脂溶液は、固形分２０％で、２５ｄＰａ・ｓ（２５℃）の粘度を有し、ポリウレア樹脂の重量平均分子量は３２，０００であった。上記樹脂溶液から形成したフィルムは、破断強度２２．７ＭＰａ、破断伸度３５０％、軟化点は１１５℃であった。
【００６２】
参考例１０〜１２
参考例１〜３で使用したアルミナ水ゾルを、それぞれ参考例７〜９のそれぞれの樹脂溶液中に攪拌しながら添加したが、微粒子アルミナが析出し、これらの溶液（塗料）は不透明となった。
【００６３】
参考例１３
鹸化度９８．５％のポリビニルアルコール（重合度５５０）の５％水溶液（塗料）を調製した。
【００６４】
実施例１〜３
参考例４〜６で得られた本発明の組成物の溶液（塗料）を、それぞれを坪量３５ｇ／ｍ2の上質紙に、エアナイフコーターで、乾燥後の厚みが２５μｍとなるように塗布及び乾燥してインク受容層を形成し、本発明の記録シートとした。
【００６５】
比較例１〜７
参考例７〜１３で得られた樹脂溶液（塗料）を、それぞれを坪量３５ｇ／ｍ2の上質紙に、エアナイフコーターで、乾燥後の厚みが２５μｍとなるように塗布及び乾燥してインク受容層を形成し、比較例の記録シートとした。
【００６６】
〔記録シートの評価〕
以上のようにして得られた１０種類の記録シートについて、水溶性染料インクで印字記録するインクジェットプリンター（セイコーエプソン社製ＰＭ−８００Ｃ）でイエロー、マゼンタ、シアン及びブラックの４色を使用して印字記録を行い、以下の項目の評価を行った。
【００６７】
（１）耐ブロッキング性
インク受容層の表面に未処理ＰＥＴフィルムを重ね、荷重０．２９ＭＰａ、温度４０℃で一日放置後の耐ブロッキング性を評価した。結果を以下のように表示する。
○：ブロッキング性なし
△：ややブロッキング性あり
×：ブロッキング性あり
【００６８】
（２）透明性
インク受容層の表面の曇りを目視にて判定した。結果を以下のように表示する。
○：完全に透明
△：僅かに曇りがある
×：完全に不透明
【００６９】
（３）発色鮮明性
インクジェットプリンターでインク受容層にカラー印字後、得られたカラー画像の発色鮮明性を目視により観察した。結果を以下のように表示する。
○：滲みがなく鮮明
△：やや滲みがあり、やや不鮮明
【００７０】
（４）インクの乾燥性
インクジェットプリンターでインク受容層にカラー印字後、５０ｇ／ｍ2の荷重で５秒間濾紙を印字面に押し付け、インクが濾紙に転写しなくなるまでの時間を測定した。
【００７１】
（５）印字画像の耐水性
インクジェットプリンターでインク受容層にカラー印字後、記録シートを水中に漬け（２０℃、１時間）、その後、室温で乾燥した際の、記録画像の滲み、発色の変化を目視により観察した。結果を以下のように表示する。
○：画像の滲み、発色の変化なし
△：画像及びインク受容層に変化が認められる
×：画像がかなりとれるか、インク受容層ごと取れる
以上の評価結果を表１に示す。
【００７２】
2005231290.tif 000023
【産業上の利用可能性】
【００７３】
以上の本発明によれば、本発明の組成物を用いてインク受容層を形成することにより、インクの吸収性、乾燥性、発色性に優れ、安定した高品位の印字画像の記録が可能で、更には印字画像の透明性、耐ブロッキング性、耐水性に優れたインク受容層を有する記録シートが提供される。